(57)【要約】【課題】優れた成形性（流動性）、耐傷付性、物性バランスおよび成形外観を有するプロピレン系樹脂組成物及びその成形体の提供。【解決手段】下記の成分（Ａ）〜（Ｄ）を含有してなることを特徴とするプロピレン系樹脂組成物およびその成形体など。さらに、樹脂組成物には、成分（Ｅ）として、熱可塑性エラストマーを組成物全体（成分（Ｃ）および成分（Ｄ）を除く）の１〜４０重量％、及び／又は、成分（Ｆ）として、特定４性能を有するプロピレン・エチレンブロック共重合体を組成物全体（成分（Ｃ）および成分（Ｄ）を除く）の２０〜７９重量％含有することができる。  成分（Ａ）：特定のプロピレン−エチレンランダム共重合体：２０〜９９重量％  成分（Ｂ）：繊維状フィラー；１〜８０重量％  成分（Ｃ）：脂肪酸アミド；０．０１〜５重量部（対成分（Ａ）〜（Ｂ）の合計）  成分（Ｄ）：脂肪酸金属塩；０．０１〜５重量部（対成分（Ａ）〜（Ｂ）の合計）【選択図】なし【特許請求の範囲】
【請求項１】
下記の成分（Ａ）〜（Ｄ）を含有してなることを特徴とするプロピレン系樹脂組成物。
成分（Ａ）：メルトフローレート（２３０℃、２．１６ｋｇ荷重）が０．５〜２００ｇ／１０分で且つエチレン含量が０．１〜５重量％のプロピレン−エチレンランダム共重合体；２０〜９９重量％
成分（Ｂ）：繊維状フィラー；１〜８０重量％
成分（Ｃ）：脂肪酸アミド；０．０１〜５重量部
成分（Ｄ）：脂肪酸金属塩；０．０１〜５重量部
但し、成分（Ｃ）および成分（Ｄ）の含有量は、各々、成分（Ａ）〜（Ｂ）の合計量１００重量部当たりの値である。
【請求項２】
成分（Ａ）は、メタロセン触媒を用いて重合されたプロピレン−エチレンランダム共重合体であることを特徴とする請求項１に記載のプロピレン系樹脂組成物。
【請求項３】
成分（Ｂ）は、平均繊維直径が１μｍ以下の繊維状フィラーであることを特徴とする請求項１又は２に記載のプロピレン系樹脂組成物。
【請求項４】
さらに、成分（Ｅ）として、熱可塑性エラストマーを含有し、その含有量が組成物全体（但し、成分（Ｃ）：脂肪酸アミドおよび成分（Ｄ）：脂肪酸金属塩を除く）の１〜４０重量％であることを特徴とする請求項１〜３のいずれか１項に記載のプロピレン系樹脂組成物。
【請求項５】
さらに、成分（Ｆ）として、結晶性プロピレン重合体成分（ａ）とプロピレン・エチレン共重合体成分（ｂ）からなり、且つ下記の特性（１）〜（４）を満たすプロピレン・エチレンブロック共重合体を含有し、その含有量が組成物全体（但し、成分（Ｃ）：脂肪酸アミドおよび成分（Ｄ）：脂肪酸金属塩を除く）の２０〜７９重量％であることを特徴とする請求項１〜４のいずれか１項に記載のプロピレン系樹脂組成物。
特性（１）：結晶性プロピレン重合体成分（ａ）６５〜９７重量％と、プロピレン・エチレン共重合体成分（ｂ）３〜３５重量％とからなること。
特性（２）：成分（Ｆ）全体のメルトフローレート（２３０℃、２．１６ｋｇ荷重）が３〜３００ｇ／１０分であること。
特性（３）：プロピレン・エチレン共重合体成分（ｂ）のエチレン含量が２０〜８０重量％であること。
特性（４）：プロピレン・エチレン共重合体成分（ｂ）の重量平均分子量が１０万〜２００万であること。
【請求項６】
成分（Ｆ）は、結晶性プロピレン重合体成分（ａ）８８〜９６重量％と、プロピレン・エチレン共重合体成分（ｂ）４〜１２重量％とからなり、且つプロピレン・エチレン共重合体成分（ｂ）のエチレン含量が２５〜６５重量％のプロピレン・エチレンブロック共重合体であることを特徴とする請求項５に記載のプロピレン系樹脂組成物。
【請求項７】
請求項１〜６のいずれか１項に記載のプロピレン系樹脂組成物を成形してなる成形体。
【発明の詳細な説明】
【技術分野】
【０００１】
本発明は、プロピレン系樹脂組成物およびその成形体に関し、さらに詳しくは、プロピレン系樹脂、繊維状フィラー、脂肪酸アミドおよび脂肪酸金属塩を主成分とし、優れた成形性（流動性）、耐傷付性、物性バランスおよび成形外観を有するプロピレン系樹脂組成物およびそれを成形してなる成形体に関する。
【背景技術】
【０００２】
従来、プロピレン系樹脂組成物は、物性および成形性に優れた材料としてその使用範囲が益々拡大している。特に、バンパー、インストルメントパネル、ピラーなどの自動車部品、掃除機、テレビなどの部品の分野などでは、プロピレン・エチレンブロック共重合体単体や、プロピレン系樹脂にタルクやゴムを複合強化したプロピレン系樹脂組成物が剛性などの物性バランス、成形性、リサイクル性や経済性などに優れるため、これらは、その成形体を含め広く用いられている。
一方、これらの分野おいては、さらに一段と進む製品の高機能化、大型化、薄肉化、形状の多様化、複雑化に対応するため、プロピレン系樹脂組成物の成形性、成形外観、さらに物性バランスの改良が種々行われている。
例えば、成形外観および物性バランスの向上を図るため、本発明者らは先に、発色性が良好でウエルドの優れたメタリック調外観が得られ、剛性と耐衝撃性に優れるポリプロピレン系樹脂材料として、プロピレン・α−オレフィンランダム共重合体（ａ１）５０〜９０重量％と、プロピレン・α−オレフィンブロック共重合体（ａ２）１０〜５０重量％とからなるプロピレン系樹脂成分（Ａ）１００重量部に対して、アルミニウムフレークなどの光輝剤（Ｂ）０．０１〜１０重量部を含有するプロピレン系共重合体組成物であって、該プロピレン系樹脂成分（Ａ）は、板厚２ｍｍの鏡面成形品としたときの、投光角度０°、受光角度０°における光線透過率が４％以上であることを特徴とするプロピレン系共重合体組成物を提案した（特許文献１参照。）。
【０００３】
さらに最近は、質感の向上、生産工程の自動化、高速化や溶剤規制等による無塗装化の浸透などに伴い、プロピレン系樹脂に、タルクなどのフィラーやゴムなどを複合強化したプロピレン系樹脂組成物およびその成形体の耐傷付性への一層の向上が望まれている。
例えば、前記の本発明者らが提案したプロピレン系共重合体組成物は、成形性、ウェルド外観および物性バランスは良好であるが、益々進むプロピレン系樹脂組成物の製品の大型化、薄肉化、形状の多様化、複雑化への対応を要する場合などにおいては、その耐傷付性の水準は、さらなる向上が望まれている。
この様な耐傷付性に関する問題を解決するために、様々な検討が実施され、その解決する手法が種々提案されている。例えば、特許文献２においては、ポリプロピレン樹脂タルク複合材に、高密度ポリエチレン樹脂を併用することによって、耐傷付性を向上させた組成物が提案されている。また、特許文献３においては、特定のポリプロピレン樹脂と、メタロセン触媒によって重合されたエラストマー、高密度ポリエチレン、タルクからなる組成物が提案されている。また、特許文献４においては、ポリプロピレン系樹脂に、特定のエチレン系エラストマー、タルク、滑剤を併用する組成物が提案されている。さらに、特許文献５においては、特定のプロピレン・エチレンブロック共重合体と、特定の高密度ポリエチレン、タルク、特定のヒンダードアミン化合物、特定の脂肪酸金属塩からなる組成物が提案されている。
一方、タルク単独以外のフィラーを用いたプロピレン系樹脂組成物及びその成形体としては、例えば、特許文献６において、特定のプロピレン・エチレンブロック共重合体に、特定のエチレン・プロピレン共重合ゴム、特定のタルクおよびウィスカーを併用するポリオレフィン製自動車内装用部品が提案されている。
また、特許文献７において、プロピレン・エチレンブロック共重合体に、タルク、特定のエラストマー、特定のアミド化合物、繊維状無機フィラーを併用するポリプロピレン系樹脂組成物及びそれからなる射出成形体が提案されている。
【０００４】
しかしながら、これらの提案された技術は、ポリプロピレンに非相溶なゴム成分を、高剛性のポリプロピレン母材に微分散させることにより、剛性と衝撃強度などの物性バランスを向上させる、いわゆるプロピレン・エチレンブロック共重合体を主成分とするものであり、耐傷付性に関しては、一定の改良はあるものの、タルクなどのフィラーやエラストマーなどを起点とする材料破壊などによる傷付現象の防止への改良向上は、上記の最近のニーズに対して未だ不十分である。
したがって、自動車部品などの成形体の更なる薄肉化、形状の多様化、複雑化などの要求を満たすためには、成形性（流動性）、物性バランスおよびフィラーなどの凝集塊（ブツ）などが認められないなどの良好な成形外観とともに、耐傷付性の一層優れたプロピレン系樹脂組成物およびその成形体が求められているのが現状である。
【先行技術文献】
【特許文献】
【０００５】
【特許文献１】特開２００９−１３８１１３号公報
【特許文献２】特開昭５９−１０８０４９号公報
【特許文献３】特開平１０−７８５１号公報
【特許文献４】特開２００２−６０５６０号公報
【特許文献５】特開２００３−１０５１６３号公報
【特許文献６】特開平９−２９０６７４号公報
【特許文献７】特開２００６−８３２５１号公報
【発明の概要】
【発明が解決しようとする課題】
【０００６】
こうした状況下、従来のプロピレン系樹脂組成物およびその成形体の問題点を解消し、各種成形体とりわけ自動車部品用などの成形体を得る際に好適である、優れた成形性（流動性）、耐傷付性、物性バランスおよび成形外観を有するプロピレン系樹脂組成物およびそれを成形してなる成形体に対する研究開発が求められている。
したがって、本発明の目的は、上記従来技術の問題点に鑑み、優れた成形性（流動性）、耐傷付性、物性バランスおよび成形外観を有する、プロピレン系樹脂組成物およびそれを成形してなる成形体を提供することにある。
【課題を解決するための手段】
【０００７】
本発明者らは、上記課題を解決するため、鋭意研究を重ねた結果、特定のプロピレン・エチレンランダム共重合体（Ａ）に、繊維状フィラー（Ｂ）、脂肪酸アミド（Ｃ）および脂肪酸金属塩（Ｄ）、さらに必要に応じ、熱可塑性エラストマー（Ｅ）や特定のプロピレン・エチレンブロック共重合体（Ｆ）を、特定量含有させることにより、プロピレン系樹脂組成物の成形性（流動性）、物性バランスおよび成形外観を良好に保ちつつ、プロピレン樹脂中に分散するフィラー成分などを起点とする成形体品内部に発生する高い応力集中を効率よく緩和させ、例えば、異物による擦れなどにより局所的に発生する大変形に対しても、破壊が誘起され難くする役割を果たすことを見出し、成形性（流動性）、耐傷付性、物性バランスおよび成形外観に優れた、プロピレン系樹脂組成物およびそれを成形してなる成形体を提供する技術を完成するに至ったものである。
【０００８】
すなわち、本発明の第１の発明によれば、下記の成分（Ａ）〜（Ｄ）を含有してなることを特徴とするプロピレン系樹脂組成物が提供される。
成分（Ａ）：メルトフローレート（２３０℃、２．１６ｋｇ荷重）が０．５〜２００ｇ／１０分で且つエチレン含量が０．１〜５重量％のプロピレン−エチレンランダム共重合体；２０〜９９重量％
成分（Ｂ）：繊維状フィラー；１〜８０重量％
成分（Ｃ）：脂肪酸アミド；０．０１〜５重量部
成分（Ｄ）：脂肪酸金属塩；０．０１〜５重量部
但し、成分（Ｃ）および成分（Ｄ）の含有量は、各々、成分（Ａ）〜（Ｂ）の合計量１００重量部当たりの値である。
【０００９】
また、本発明の第２の発明によれば、第１の発明において、成分（Ａ）は、メタロセン触媒を用いて重合されたプロピレン−エチレンランダム共重合体であることを特徴とするプロピレン系樹脂組成物が提供される。
【００１０】
また、本発明の第３の発明によれば、第１又は２の発明において、成分（Ｂ）は、平均繊維直径が１μｍ以下の繊維状フィラーであることを特徴とするプロピレン系樹脂組成物が提供される。
【００１１】
また、本発明の第４の発明によれば、第１〜３のいずれかの発明において、さらに、成分（Ｅ）として、熱可塑性エラストマーを含有し、その含有量が組成物全体（但し、成分（Ｃ）：脂肪酸アミドおよび成分（Ｄ）：脂肪酸金属塩を除く）の１〜４０重量％であることを特徴とするプロピレン系樹脂組成物が提供される。
【００１２】
また、本発明の第５の発明によれば、第１〜４のいずれかの発明において、さらに、成分（Ｆ）として、結晶性プロピレン重合体成分（ａ）とプロピレン・エチレン共重合体成分（ｂ）からなり、且つ下記の特性（１）〜（４）を満たすプロピレン・エチレンブロック共重合体を含有し、その含有量が組成物全体（但し、成分（Ｃ）：脂肪酸アミドおよび成分（Ｄ）：脂肪酸金属塩を除く）の２０〜７９重量％であることを特徴とするプロピレン系樹脂組成物が提供される。
特性（１）：結晶性プロピレン重合体成分（ａ）６５〜９７重量％と、プロピレン・エチレン共重合体成分（ｂ）３〜３５重量％とからなること。
特性（２）：成分（Ｆ）全体のメルトフローレート（２３０℃、２．１６ｋｇ荷重）が３〜３００ｇ／１０分であること。
特性（３）：プロピレン・エチレン共重合体成分（ｂ）のエチレン含量が２０〜８０重量％であること。
特性（４）：プロピレン・エチレン共重合体成分（ｂ）の重量平均分子量が１０万〜２００万であること。
【００１３】
また、本発明の第６の発明によれば、第５の発明において、成分（Ｆ）は、結晶性プロピレン重合体成分（ａ）８８〜９６重量％と、プロピレン・エチレン共重合体成分（ｂ）４〜１２重量％とからなり、且つプロピレン・エチレン共重合体成分（ｂ）のエチレン含量が２５〜６５重量％のプロピレン・エチレンブロック共重合体であることを特徴とするプロピレン系樹脂組成物が提供される。
【００１４】
また、本発明の第７の発明によれば、第１〜６のいずれかの発明に係るプロピレン系樹脂組成物を成形してなる成形体が提供される。
【発明の効果】
【００１５】
本発明のプロピレン系樹脂組成物及びその成形体は、プロピレン系樹脂、繊維状フィラー、脂肪酸アミドおよび脂肪酸金属塩を主成分とし、優れた成形性（流動性）、耐傷付性、物性バランスおよび成形外観を有する。
すなわち、本発明のプロピレン系樹脂組成物およびその成形体は、特定のプロピレン・エチレンランダム共重合体に、繊維状フィラー、脂肪酸アミドおよび脂肪酸金属塩、さらに必要に応じ、熱可塑性エラストマーや特定のプロピレン・エチレンブロック共重合体を配合することにより、高度の成形性（流動性）、物性バランスおよび成形外観を発現するとともに、接触または衝突などの外傷による表面損傷によって即時または経時的に発生する傷付白化現象による表面美的外観の喪失および意匠性の低下をより抑制することにより、優れた耐傷付性を発現することができる。
このため、トリム類、ハウジング類、ピラー、グローブボックス、インストルメントパネル、バンパー、フェンダー、バックドアーなどの自動車内外装部品をはじめ、家電機器部品、便座などの住宅設備機器、各種工業部品、建材部品などの用途に、好適に用いることができる。
【発明を実施するための形態】
【００１６】
以下、本発明のプロピレン系樹脂組成物およびその成形体について、各項目ごとに詳細に説明する。
【００１７】
１．プロピレン系樹脂組成物の各構成成分
（１）成分（Ａ）：プロピレン−エチレンランダム共重合体
本発明に用いられるプロピレン−エチレンランダム共重合体（以下、単に成分（Ａ）ともいう）は、ＭＦＲ（２３０℃、２．１６ｋｇ荷重）が０．５〜２００ｇ／１０分、好ましくは１〜１５０ｇ／１０分、とりわけ好ましくは２〜５０ｇ／１０分であって、且つエチレン含量が０．１〜５重量％、好ましくは０．３〜４．５重量％、とりわけ好ましくは０．５〜４重量％のプロピレン−エチレンランダム共重合体である。
成分（Ａ）は、本発明のプロピレン系樹脂組成物およびその成形体において、優れた耐傷付性と優れた成形性（流動性）を発現することに特に寄与する特徴を有する。
すなわち、成分（Ａ）は、本発明のプロピレン系樹脂組成物に単独で、さらには後記成分（Ｆ）に相溶することで、柔軟性を付与し、成形された成形体中に分散するフィラー成分（およびエラストマー成分など）を起点とする成形体内部に発生する高い応力集中を効率よく緩和させ、例えば、異物による擦れなどにより局所的に発生する大変形に対しても、破壊が誘起され難くする役割を果たすことで、例えば、後記成分（Ｆ）のみを使用する従来のプロピレン系樹脂組成物に比較し、成形性（流動性）、物性バランスおよび成形外観を良好に維持しつつ、耐傷付性を大きく改良できる。この耐傷付性は、材料用途に応じ種々の方法で評価されるが、本質的には材料表面が異物と擦れる時に発生する摩擦力に対する変形抵抗が大きいものほど良くなる物性であると考察される。
なお、成分（Ａ）のＭＦＲは、ＪＩＳ  Ｋ７２１０に準拠して測定する値であり、エチレン含量は、赤外分光分析法（ＩＲ）あるいはＮＭＲにて測定する値である。
【００１８】
ここで、成分（Ａ）のＭＦＲ（２３０℃、２．１６ｋｇ荷重）が０．５ｇ／１０分未満であると、本発明のプロピレン系樹脂組成物およびその成形体の成形性（流動性）および成形外観が低下する。一方、２００ｇ／１０分を超えると、衝撃強度が低下する。
また、成分（Ａ）のエチレン含量が０．１重量％未満であると、本発明のプロピレン系樹脂組成物およびその成形体の耐傷付性が低下する。一方、５重量％を超えると、物性バランス（剛性など）が低下する。
【００１９】
本発明に使用する成分（Ａ）の製造方法としては、各種公知の触媒、例えば、チーグラー・ナッタ触媒、メタロセン触媒を使用した方法が挙げられる。
一般に、チーグラー・ナッタ触媒では、活性点の不均一性から製造されるプロピレン・エチレンランダム共重合体中のエチレン組成分布が広くなりやすく、剛性低下などの懸念があり、どちらかと言えばメタロセン触媒を使用して得られるプロピレン・エチレンランダム共重合体の使用が好ましく、なかでもエチレン含量が１．５重量％以上のものがより好ましく、エチレン含量が２．５重量％以上のものがとりわけ好ましい。
なお、成分（Ａ）は、２種以上併用してもよい。
【００２０】
ここでいうメタロセン触媒とは、（ｉ）シクロペンタジエニル骨格を有する配位子を含む周期表第４族の遷移金属化合物（いわゆるメタロセン化合物）と、（ｉｉ）アルミニウムオキシ化合物、上記遷移金属化合物と反応してカチオンに変換することが可能なイオン性化合物またはルイス酸、固体酸微粒子、およびイオン交換性層状珪酸塩から成る化合物群の中から選ばれる少なくとも一種の助触媒と、必要により、（ｉｉｉ）有機アルミニウム化合物とからなる触媒であり、本発明に係る成分（Ａ）のプロピレン・エチレンランダム共重合体の製造が可能である公知の触媒は、いずれも使用できる。
【００２１】
メタロセン化合物は、プロピレンの立体規則性重合が可能な架橋型のメタロセン化合物であり、好ましくはプロピレンのアイソ規則性重合が可能なメタロセン化合物であり、例えば、特開平２−１３１４８８号公報、特開平２−７６８８７号公報、特開平４−２１１６９４号公報、特開平４−３００８８７号公報、特開平５−４３６１６号公報、特開平６−１００５７８号公報、特開平５−２０９０１３号公報、特開平６−２３９９１４号公報、特開平１１−２４０９０９号公報、特開平６−１８４１７９号公報、特表２００３−５３３５５０号公報などに開示されたものが挙げられる。
【００２２】
さらに、具体的には、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［１−（２−メチル−４−（１−ナフチル）−インデニル）］ジルコニウムジクロリド、ジメチルシリレンビス［１−（２−メチル−４，５−ベンゾインデニル）］ジルコニウムジクロリド、ジメチルシリレン［１−（２−メチル−４−（４−ｔ−ブチルフェニル）インデニル）］［１−（２−ｉ−プロピル−４−（４−ｔ−ブチルフェニル）インデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−（２−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。
また、上記において、ジルコニウムをハフニウムに置き換えた化合物も同様に使用できる。また、２種以上の錯体を使用することもできる。また、クロリドは、他のハロゲン化合物、メチル、ベンジル等の炭化水素基、ジメチルアミド、ジエチルアミド等のアミド基、メトキシ基、フェノキシ基等のアルコキシド基、ヒドリド基等に置き換えることができる。
これらの内、２位と４位に置換基を有し、珪素あるいはゲルミル基で架橋したビスインデニル基あるいはアズレニル基を配位子とするメタロセン化合物が好ましい。
【００２３】
助触媒については、アルミニウムオキシ化合物としてメチルアルミノキサン、イソブチルアルミノキサンなどが、また、上記遷移金属化合物と反応してカチオンに変換することが可能なイオン性化合物としては、Ｎ，Ｎ−ジメチルアニリニウムテトラキスペンタフルオロフェニルボレート、トリフェニルカルビルテトラキスペンタフルオロフェニルボレートなどが、また、ルイス酸としては、トリスペンタフェニルボレートが、また、固体酸微粒子としては、アルミナ、シリカ−アルミナなどが、さらに、イオン交換性層状珪酸塩としては、２：１型構造を有する珪酸塩、例えば、化学処理をしてもよいモンモリロナイト、ベントナイト、雲母などが挙げられる。
これら化合物が溶媒などに可溶である場合、多孔質の微粒子状無機あるいは有機担体に担持して使用することが可能であり、好ましい。上記助触媒の中で、好ましくはイオン交換性層状珪酸塩である。
【００２４】
有機アルミニウム化合物としては、トリエチルアルミニウム、トリイソプロピルアルミニウム、トリイソブチルアルミニウムなどのトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイドなどが挙げられる。
【００２５】
重合法としては、前記触媒の存在下に、不活性溶媒を用いたスラリー法、溶液法、実質的に溶媒を用いない気相法や、あるいは重合モノマーを溶媒とするバルク重合法などが挙げられる。所望のＭＦＲやエチレン含量に制御するためには、例えば、重合温度、コモノマー量、水素添加量を調節することができる。
【００２６】
本発明のプロピレン系樹脂組成物において、成分（Ａ）のプロピレン−エチレンランダム共重合体の含有量は、プロピレン系樹脂組成物全体（成分（Ｃ）の脂肪酸アミドおよび成分（Ｄ）の脂肪酸金属塩を除く）を基準として、２０〜９９重量％である。
成分（Ａ）が２０重量％未満であると、本発明のプロピレン系樹脂組成物およびその成形体の耐傷付性が低下する。一方、９９重量％を超えると、物性バランス（剛性、衝撃強度）が低下する。
【００２７】
（２）成分（Ｂ）：繊維状フィラー
本発明に使用する繊維状フィラー（以下、単に成分（Ｂ）ともいう）は、各種の繊維状フィラー、具体的には公知の無機繊維や有機繊維などである。
成分（Ｂ）は、本発明のプロピレン系樹脂組成物およびその成形体における、剛性などの物性バランスの向上、寸法安定性の付与（線膨張係数の低減化）や環境適応性の向上などに寄与する特徴を有する。
【００２８】
成分（Ｂ）としては、塩基性硫酸マグネシウム繊維（マグネシウムオキシサルフェート繊維）、チタン酸カリウム繊維、ホウ酸アルミニウム繊維、ケイ酸カルシウム繊維、炭酸カルシウム繊維、炭素繊維、ガラス繊維、ワラストナイト、ゾノトライト、木質繊維、各種金属繊維、綿、絹、羊毛あるいは麻などの天然繊維、レーヨンあるいはキュプラなどの再生繊維、アセテート、プロミックスなどの半合成繊維、ポリエステル、ポリアクリロニトリル、ポリアミド、アラミド、ポリオレフィンなどの合成繊維などが挙げられる。
これらのなかで、塩基性硫酸マグネシウム繊維（マグネシウムオキシサルフェート繊維）、チタン酸カリウム繊維、ホウ酸アルミニウム繊維、ケイ酸カルシウム繊維、炭酸カルシウム繊維、炭素繊維（細径）など（ウィスカーとも称される）細径繊維状フィラー及びポリエステル、ポリアミドなどの合成繊維が、本発明のプロピレン系樹脂組成物およびその成形体の剛性などの物性バランス、寸法安定性の付与（線膨張係数の低減化など）および耐傷付性などの向上効果が大きいことや、環境適応性に優れるなどの点から好ましく、塩基性硫酸マグネシウム繊維（マグネシウムオキシサルフェート繊維）、チタン酸カリウム繊維、炭素繊維（細径）がより好ましく、塩基性硫酸マグネシウム繊維（マグネシウムオキシサルフェート繊維）がとりわけ好ましい。
【００２９】
成分（Ｂ）の平均繊維直径は、特に限定されないが、１μｍ以下のものが好ましく、０．８μｍ以下のものがより好ましい。
また、これらの平均繊維長さも、特に限定されないが、１００μｍ以下が好ましく、１μｍ〜２０μｍがより好ましい。
さらに、成分（Ｂ）は、混合作業性を高めるなどの目的で製造された圧縮魂状、顆粒状に固めたものや造粒したものなどの形態のものを用いてもよい。
また、成分（Ｂ）は、前記の成分（Ａ）や後記成分（Ｆ）などとの接着性あるいは分散性を向上させるなどの目的で、各種の有機チタネート系カップリング剤、有機シランカップリング剤、不飽和カルボン酸、またはその無水物をグラフトした変性ポリオレフィン、脂肪酸、脂肪酸金属塩、脂肪酸エステルなどによって表面処理したものを用いてもよい。
【００３０】
成分（Ｂ）の製造方法は、特に限定されたものではなく、公知の各種製造方法等にて製造される。例えば、塩基性硫酸マグネシウム繊維（マグネシウムオキシサルフェート繊維）の場合、水酸化マグネシウムと硫酸マグネシウムを原料に、水熱合成するなどの方法で製造する。
なお、成分（Ｂ）は、２種以上併用してもよい。
【００３１】
本発明のプロピレン系樹脂組成物において、成分（Ｂ）の含有量は、プロピレン系樹脂組成物全体（成分（Ｃ）の脂肪酸アミドおよび成分（Ｄ）の脂肪酸金属塩を除く）を基準として、１〜８０重量％、好ましくは２〜３０重量％、より好ましくは３〜１５重量％である。
成分（Ｂ）が１重量％未満であると、本発明のプロピレン系樹脂組成物およびその成形体の剛性が低下する。一方、８０重量％を超えると、耐傷付性、衝撃強度および成形体外観が低下する。
【００３２】
（３）成分（Ｃ）：脂肪酸アミド
本発明に使用する脂肪酸アミド（以下、単に成分（Ｃ）ともいう）は、一般に滑剤として用いられるものであり、通常、炭素数１０以上の脂肪酸アミドであり、好ましくは下記式（１）に表される脂肪酸アミドである。
ＲＣＯＮＨ２・・・・・式（１）
［式（１）中、Ｒは、炭素数１０〜２５の直鎖状脂肪族炭化水素基を表す。］
【００３３】
成分（Ｃ）は、本発明のプロピレン系樹脂組成物およびその成形体において、表面摩擦を低減し、耐傷付性を向上させることに特に寄与する特徴を有する。
【００３４】
成分（Ｃ）としては、例えば、ラウリン酸アミド、ミリスチン酸アミド、パルミチン酸アミド、ステアリン酸アミド、ベヘン酸アミドなどの飽和脂肪酸のアミド、オレイン酸アミド、リノール酸アミド、リノレン酸アミド、エルカ酸アミド、アラキドン酸アミド、エイコサペンタエン酸アミド、ドコサヘキサエン酸アミドなどの不飽和脂肪酸のアミドが挙げられる。
これらの中では、不飽和脂肪酸アミドが好ましく、中でもエルカ酸アミド、オレイン酸アミドなどのモノ不飽和脂肪酸アミドがより好ましい。
さらに、この成分（Ｃ）は、どちらかと言えばその前記炭素数が、併用する後記成分（Ｄ）の脂肪酸金属塩の炭素数より大きいものを使用することが、耐傷付性を向上させる効果が大きい傾向などがあり好ましい。
この成分（Ｃ）は、溶融性、離型性、耐摩耗性、アンチブロッキング性、平滑性などの滑剤としての機能に加え、繊維状フィラーを含有するプロピレン系樹脂組成物を成形する際に、優れた成形加工性および表面特性をも発現する。
さらに、成形体とした場合においても、その成形段階、流通段階、および使用段階において、外部と、接触、衝突などの外傷により、繊維状フィラーを含有するために即時または経時的に発生する現象である、いわゆる白化現象ともいえる、成形体表面に顕在化する外傷の跡を、色彩的に消失する性能を発現するということは、本発明者の知見によるものである。
なお、成分（Ｃ）は２種以上併用してもよい。
【００３５】
本発明のプロピレン系樹脂組成物において、成分（Ｃ）の含有量は、前記成分（Ａ）〜（Ｂ）（場合により、さらに成分（Ｅ）または／および成分（Ｆ））の合計量１００重量部当たり、０．０１〜５重量部、好ましくは０．０５〜３重量部、より好ましくは０．１〜２重量部である。
成分（Ｃ）が０．０１重量部未満であると、本発明のプロピレン系樹脂組成物およびその成形体の耐傷付性が低下する。一方、５重量部を超えると、剛性、耐熱性および経済性が低下する。
【００３６】
（４）成分（Ｄ）：脂肪酸金属塩
本発明に使用する脂肪酸金属塩（以下、単に成分（Ｄ）ともいう）は、下記一般式（２）に示される脂肪酸金属塩または一般式（３）に示される塩基性脂肪酸金属塩である。
Ｍ（ＲＣＯＯ）ｎ  …（２）
ｍＭ１Ｏ・Ｍ２（ＲＣＯＯ）２  …（３）
［式中、Ｒは、分子内に１個以上の水酸基を有していてもよい炭素数８〜３２（好ましくは、炭素数１０〜２２）の飽和もしくは不飽和の脂肪族モノカルボン酸からカルボキシル基を除いて得られる残基を表す。ｎは、１または２の整数を表し、ｎ＝２の場合、２個のＲは、同一または異なっていてもよい。Ｍは、周期表第１族、第２族、第１２族または第１３族に属する金属を表す。また、ｍは、式（３）に示される塩基性脂肪酸金属塩中の金属酸化物の過剰モル数を示すものであり、Ｍ１、Ｍ２は、それぞれ周期表第２族または第１２族に属する金属である。］
【００３７】
成分（Ｄ）は、具体的には、分子内に１個以上の水酸基を有していてもよい炭素数８〜３２（好ましくは、炭素数１０〜２２）の飽和もしくは不飽和の脂肪族モノカルボン酸と、周期表第１族、第２族、第１２族または第１３族に属する金属とからなるものである。
なお、成分（Ｄ）は、該脂肪酸金属塩または該塩基性脂肪酸金属塩と金属酸化物または／および金属水酸化物との化合物あるいは混合物を含む。
成分（Ｄ）は、本発明のプロピレン系樹脂組成物およびその成形体において、前記成分（Ｂ）の分散効果を高めることなどによって、成形外観、剛性を中心とした物性バランスおよび耐傷付性など、なかでもとりわけ成形外観を向上させることに寄与する特徴を有する。
【００３８】
上記式（２）における脂肪族モノカルボン酸としては、カプリル酸、２−エチルヘキサン酸、ペラルゴン酸、カプリン酸、ネオデカン酸、ウンデカン酸、ラウリン酸、トリデカン酸、ミリスチン酸、ペンタデカン酸、パルミチン酸、マルガリン酸、オレイン酸、ステアリン酸、ノナデカン酸、アラキジン酸、ベヘン酸、リグノセリン酸、セロチン酸、モンタン酸、メリシン酸、トウハク酸、リンデル酸、ツズ酸、パルミトレイン酸、ペトラセリン酸、エライジン酸、バクセン酸、リノール酸、リノエライジン酸、γ−リノレン酸、リノレン酸、リシノール酸、１２−ヒドロキシステアリン酸、ナフテン酸、アビエチン酸などが例示される。好ましくは、ラウリン酸、ミリスチン酸、パルミチン酸、オレイン酸、ステアリン酸、ベヘン酸、モンタン酸および１２−ヒドロキシステアリン酸から選ばれる少なくとも１種が挙げられる。
【００３９】
上記式（２）における周期表第１族、第２族、第１２族または第１３族に属する金属としては、アルカリ金属（リチウム、ナトリウム、カリウムなど）、アルカリ土類金属（カルシウム、ストロンチウム、バリウムなど）、マグネシウム、亜鉛、アルミニウムなどが例示され、好ましくはカルシウム、マグネシウム、亜鉛、リチウム、ナトリウムおよびカリウムから選ばれる少なくとも１種が挙げられる。
【００４０】
好ましい前記式（２）に示される成分（Ｄ）としては、成形外観、剛性を中心とした物性バランスおよび耐傷付性の向上効果などの点から、ラウリン酸、ミリスチン酸、パルミチン酸、オレイン酸、ステアリン酸、ベヘン酸、モンタン酸および１２−ヒドロキシステアリン酸から選ばれる少なくとも１種の脂肪族モノカルボン酸と、カルシウム、マグネシウム、亜鉛、リチウム、ナトリウムおよびカリウムから選ばれる少なくとも１種の金属からなる脂肪酸金属塩が挙げられる。
具体的には、ステアリン酸カルシウム、ベヘン酸カルシウム、１２−ヒドロキシステアリン酸カルシウム、パルミチン酸マグネシウム、オレイン酸マグネシウム、ステアリン酸マグネシウム、ベヘン酸マグネシウム、１２−ヒドロキシステアリン酸マグネシウム、ステアリン酸亜鉛、ベヘン酸亜鉛、１２−ヒドロキシステアリン酸亜鉛、ステアリン酸ナトリウム、１２−ヒドロキシステアリン酸ナトリウム、ステアリン酸カリウム、１２−ヒドロキシステアリン酸カリウム、ステアリン酸リチウム、１２−ヒドロキシステアリン酸リチウムなどが挙げられる。
【００４１】
なかでも、とりわけ好ましい前記式（２）に示される成分（Ｄ）としては、金属がカルシウム、マグネシウムまたは亜鉛から選ばれた少なくとも１種の金属からなるものであり、具体的にはオレイン酸カルシウム、ステアリン酸カルシウム、ベヘン酸カルシウム、１２−ヒドロキシステアリン酸カルシウム、オレイン酸マグネシウム、ステアリン酸マグネシウム、ベヘン酸マグネシウム、１２−ヒドロキシステアリン酸マグネシウム、オレイン酸亜鉛、ステアリン酸亜鉛、ベヘン酸亜鉛、１２−ヒドロキシステアリン酸亜鉛などが挙げられる。
【００４２】
また、前記式（３）に示される成分（Ｄ）としての塩基性脂肪酸金属塩は、金属化合物の過剰量で反応によって得られるものである。
前記式（３）中、ｍは、前記の様に、前記式（３）に示される塩基性脂肪酸金属塩中の金属酸化物の過剰モル数を示すものである。ｍとしては０．１〜２．０のものが好ましく、特に前記の分散効果に優れることなどから、０．１〜１．０であることがより好ましく、０．２〜０．５であることがとりわけ好ましい。ｍが０．１未満であると、成形外観、剛性を中心とした物性バランスおよび耐傷付性の向上効果などが不充分となる傾向があり、一方、２．０を超えると、該塩基性脂肪酸金属塩の融点が高くなり過ぎて、やはり前記効果などが不充分となる傾向がある。
Ｍ１、Ｍ２は、前記の様に、それぞれ周期表第２族または第１２族に属する金属であり、それらは同一または異なっていてもよく、このような金属としては、例えばカルシウム、マグネシウム、亜鉛などを挙げることができる。
ＲＣＯＯは、飽和または不飽和の脂肪酸残基を示し、前記向上効果などに優れることなどから、炭素数１２〜２２の飽和または不飽和の脂肪酸残基であることが好ましい。
そのような飽和または不飽和の脂肪酸残基としては、例えばラウリン酸、ミリスチン酸、パルミチン酸、オレイン酸、ステアリン酸、ベヘン酸、１２−ヒドロキシステアリン酸などの残基が挙げられる。
【００４３】
本発明に用いられる前記式（３）に示される成分（Ｄ）としての塩基性脂肪酸金属塩としては、例えば塩基性ラウリン酸カルシウム、塩基性ラウリン酸マグネシウム、塩基性ラウリン酸亜鉛、塩基性ミリスチン酸マグネシウム、塩基性ミリスチン酸亜鉛、塩基性パルミチン酸マグネシウム、塩基性パルミチン酸亜鉛、塩基性ステアリン酸カルシウム、塩基性ステアリン酸マグネシウム、塩基性ステアリン酸亜鉛、塩基性１２−ヒドロキシステアリン酸カルシウム、塩基性１２−ヒドロキシステアリン酸マグネシウム、塩基性１２−ヒドロキシステアリン酸亜鉛、塩基性ベヘン酸マグネシウム、塩基性ベヘン酸亜鉛などが挙げられる。
好ましい前記式（３）に示される成分（Ｄ）としては、特に前記向上効果などに優れることなどから、塩基性ステアリン酸カルシウム、塩基性ステアリン酸マグネシウム、塩基性ステアリン酸亜鉛、塩基性１２−ヒドロキシステアリン酸マグネシウム、塩基性１２−ヒドロキシステアリン酸亜鉛などが挙げられる。
【００４４】
これらの成分（Ｄ）としての、脂肪酸金属塩または塩基性脂肪酸金属塩は、用途、必要強度、成形外観、耐傷付性など必要に応じてそのどちらかを適宜選択することができ、いずれか一方のみで使用することも、それらを併用することもできる。
ここで、塩基性脂肪酸金属塩は、本発明のプロピレン系樹脂組成物およびその成形体における成形外観、物性バランスおよび耐傷付性の向上効果、なかでも、とりわけ成形外観のおよび耐傷付性の向上効果において、脂肪酸金属塩に較べ、優れる傾向にある。
また、成分（Ｄ）の製造方法は、特に制約されないが、通常複分解法（湿式法）または直接法（乾式法）が用いられる。例えば、複分解法（湿式法）は、脂肪酸アルカリ石鹸と金属塩とを水中で反応させ、脂肪酸金属塩を沈殿生成させて製造する方法である。
また、直接法（乾式法）は、脂肪酸と金属の酸化物または水酸化物を直接反応させて製造する方法である。ここで、これらの製造方法は、その製品にそれぞれ特長があるが、どちらかと言えば、本発明のプロピレン系樹脂組成物およびその成形における成形外観、耐傷付性や物性バランスの向上効果が優れるなどの点から直接法（乾式法）を用いて製造するのが好ましい。
なお、成分（Ｄ）は２種以上併用してもよい。
【００４５】
本発明のプロピレン系樹脂組成物において、成分（Ｄ）の含有量は、前記成分（Ａ）〜（Ｂ）（場合により、さらに成分（Ｅ）または／および成分（Ｆ））の合計量１００重量部当たり、０．０１〜５重量部、好ましくは０．０５〜３重量部、より好ましくは０．１〜２重量部である。
成分（Ｄ）が０．０１重量部未満であると、本発明のプロピレン系樹脂組成物およびその成形体の成形外観、剛性を中心とした物性バランスおよび耐傷付性が低下する。一方、５重量部を超えると、耐熱性および経済性が低下する。
ここで、成分（Ｄ）は、前記成分（Ｃ）との含有重量比率（成分（Ｄ）／成分（Ｃ））として、本発明のプロピレン系樹脂組成物において、成形外観、剛性を中心とした物性バランスおよび耐傷付性を向上させる効果などから、１／３〜３／１が好ましく、１／２〜２／１がより好ましく、１／１〜２／１がとりわけ好ましい。
【００４６】
（５）成分（Ｅ）：熱可塑性エラストマー
本発明において、必要に応じ使用する熱可塑性エラストマー（以下、単に成分（Ｅ）ともいう）は、各種の熱可塑性エラストマー、具体的には公知の熱可塑性エチレン系エラストマーや熱可塑性スチレン系エラストマーなどである。
成分（Ｅ）は、本発明のプロピレン系樹脂組成物およびその成形体において、衝撃強度や寸法安定性の向上などに、特に寄与する特徴を有する。
【００４７】
成分（Ｅ）のうち、熱可塑性エチレン系エラストマーとしては、エチレン・α−オレフィン共重合体エラストマーやエチレン・α−オレフィン・ジエン三元共重合体エラストマーなどが挙げられる。
具体例としては、エチレン・プロピレン共重合体エラストマー（ＥＰＲ）、エチレン・ブテン共重合体エラストマー（ＥＢＲ）、エチレン・ヘキセン共重合体エラストマー（ＥＨＲ）、エチレン・オクテン共重合体エラストマー（ＥＯＲ）、エチレン・プロピレン・エチリデンノルボルネン共重合体エラストマー（ＥＰＤＭ）などが挙げられる。
【００４８】
また、成分（Ｅ）のうち、熱可塑性スチレン系エラストマーとしては、スチレン−ブタジエン共重合体、スチレン−イソプレン共重合体又はこれらの水素添加物を挙げることができる。
具体例としては、スチレン・エチレン・ブテン・スチレンブロック共重合体（ＳＥＢＳ）、スチレン・エチレン・プロピレン・スチレンブロック共重合体（ＳＥＰＳ）などが挙げられる。
【００４９】
これらの成分（Ｅ）の中では、エチレン・ブテン共重合体エラストマー（ＥＢＲ）、エチレン・オクテン共重合体エラストマー（ＥＯＲ）、スチレン・エチレン・ブテン・スチレンブロック共重合体（ＳＥＢＳ）およびスチレン・エチレン・プロピレン・スチレンブロック共重合体（ＳＥＰＳ）が好ましく、エチレン・ブテン共重合体エラストマー（ＥＢＲ）、エチレン・オクテン共重合体エラストマー（ＥＯＲ）が本発明のプロピレン系樹脂組成物の衝撃強度向上効果や経済性が優れるなどの点から、より好ましく、エチレン・オクテン共重合体エラストマー（ＥＯＲ）が衝撃強度向上効果や耐傷付性などの点で、とりわけ好ましい。
成分（Ｅ）のＭＦＲ（２３０℃、２．１６ｋｇ荷重）は、特に限定されないが、好ましくは０．５ｇ／１０分以上、より好ましくは、１ｇ／１０分以上、さらに好ましくは２〜７０ｇ／１０分である。
ＭＦＲが０．５ｇ／１０分未満であると、本発明のプロピレン系樹脂組成物およびその成形体において、成形体外観が低下する傾向がある。また、ＭＦＲが７０ｇ／１０分を超えると、衝撃強度および耐傷付性が低下する傾向がある。
成分（Ｅ）の製造法は、特に限定されるものではなく、公知の方法、条件の中から適宜選択される。
なお、成分（Ｅ）は２種以上併用してもよい。
【００５０】
本発明のプロピレン系樹脂組成物において、必要に応じ使用する成分（Ｅ）の含有量は、プロピレン系樹脂組成物全体（成分（Ｃ）の脂肪酸アミドおよび成分（Ｄ）の脂肪酸金属塩を除く）を基準として、１〜４０重量％、好ましくは５〜３５重量％、より好ましくは１０〜３０重量％である。
成分（Ｅ）が１重量％未満であると、本発明のプロピレン系樹脂組成物およびその成形体の衝撃強度が低下する。一方、４０重量％を超えると、剛性および耐傷付性が低下する。
【００５１】
（６）成分（Ｆ）：プロピレン・エチレンブロック共重合体
本発明において、必要に応じ使用するプロピレン・エチレンブロック共重合体（以下、単に成分（Ｆ）ともいう）は、結晶性プロピレン重合体成分（ａ）とプロピレン・エチレン共重合体成分（ｂ）からなり、且つ下記の特性１）〜４）を満たすものである。
特性１）：結晶性プロピレン重合体成分（ａ）６５〜９７重量％と、プロピレン・エチレン共重合体成分（ｂ）３〜３５重量％とからなること。
特性２）：成分（Ｆ）全体のメルトフローレート（以下、ＭＦＲと記す。）（２３０℃、２．１６ｋｇ荷重）が３〜３００ｇ／１０分であること。
特性３）：プロピレン・エチレン共重合体成分（ｂ）のエチレン含量が２０〜８０重量％であること。
特性４）：プロピレン・エチレン共重合体成分（ｂ）の重量平均分子量が１０万〜２００万であること。
成分（Ｆ）は、本発明のプロピレン系樹脂組成物およびその成形体において、成形性（流動性）、物性バランス（剛性と衝撃強度など）を発現することに、特に寄与する特徴を有する。
【００５２】
この成分（Ｆ）中のプロピレン・エチレン共重合体成分（ｂ）の含有量は、３〜３５重量％、好ましくは４〜１２重量％、とりわけ好ましくは５〜１０重量％である。含有量が３重量％未満であると、本発明のプロピレン系樹脂組成物およびその成形体の衝撃強度が低下する。一方、３５重量％を超えると、耐傷付性および剛性が低下する。
また、成分（Ｆ）全体のＭＦＲ（２３０℃、２．１６ｋｇ荷重）は、３〜３００ｇ／１０分、好ましくは１０〜２００ｇ／１０分、とりわけ好ましくは２０〜１００ｇ／１０分である。ＭＦＲが３ｇ／１０分未満であると、本発明のプロピレン系樹脂組成物およびその成形体の成形性（流動性）および成形外観が低下する。一方、３００ｇ／１０分を超えると、衝撃強度が低下する。
また、成分（Ｆ）中のプロピレン・エチレン共重合体成分（ｂ）のエチレン含量は、２０〜８０重量％、好ましくは２５〜６５重量％、とりわけ好ましくは３０〜６０重量％である。エチレン含量が２０重量％未満であると、本発明のプロピレン系樹脂組成物およびその成形体の衝撃強度が低下する。一方、８０重量％を超えると、衝撃強度および耐傷付性が低下する。
また、成分（Ｆ）中のプロピレン・エチレン共重合体成分（ｂ）の重量平均分子量（Ｍｗ）は、１０万〜２００万、好ましくは３０万〜１５０万、とりわけ好ましくは３２万〜１００万である。重量平均分子量（Ｍｗ）が１０万未満であると、本発明のプロピレン系樹脂組成物およびその成形体の衝撃強度が低下する。一方、２００万を超えると、耐傷付性および成形体外観が低下する。
ここで、成分（Ｆ）全体のＭＦＲは、ＪＩＳ  Ｋ７２１０に準拠して測定する値であり、また、成分（Ｆ）中のプロピレン・エチレンランダム共重合体成分の含有量（構成割合）、エチレン含量及び重量平均分子量（Ｍｗ）は、クロス分別装置、フーリエ変換型赤外線吸収スペクトル分析、ゲルパーミエーションクロマトグラフィー（ＧＰＣ）を用いて測定する値である。
【００５３】
本発明において、必要に応じ使用する成分（Ｆ）の製造方法としては、チーグラー系触媒、メタロセン系触媒などのオレフィン重合触媒を用いて、スラリー重合、気相重合あるいは液相塊状重合が挙げられ、重合方式としては、バッチ重合、連続重合どちらの方式も採用することができる。
チーグラーナッタ触媒としては、高立体規則性触媒が用いられ、チーグラーナッタ触媒の製造例としては、四塩化チタンを有機アルミニウム化合物で還元し、更に各種の電子供与体及び電子受容体で処理して得られた三塩化チタン組成物と有機アルミニウム化合物及び芳香族カルボン酸エステルを組み合わせる方法（特開昭５６−１００８０６号、特開昭５６−１２０７１２号、特開昭５８−１０４９０７号の各公報参照）、および、ハロゲン化マグネシウムに四塩化チタンと各種の電子供与体を接触させる担持型触媒の方法（特開昭５７−６３３１０号、特開昭６３−４３９１５号、特開昭６３−８３１１６号の各公報参照）などの方法を例示することができる。
メタロセン触媒としては、インデン、アズレン、フルオレン等の縮合環系共役５員環が周期律表第４族元素に配位した化合物が好ましく用いられる。
また、成分（Ｆ）は２種以上併用してもよい。
【００５４】
本発明のプロピレン系樹脂組成物において、必要に応じ使用する成分（Ｆ）の含有量は、プロピレン系樹脂組成物全体（成分（Ｃ）：脂肪酸アミドおよび成分（Ｄ）：脂肪酸金属塩を除く）を基準として、２０〜７９重量％、好ましくは２５〜６０重量％、より好ましくは２５〜５０重量％である。
成分（Ｆ）の含有量が２０重量％未満であると、本発明のプロピレン系樹脂組成物およびその成形体の剛性や衝撃強度などの物性バランスが低下したり、成形性（流動性）、成形外観も低下する。一方、７９重量％を超えると、耐傷付性が低下する。
【００５５】
（７）その他の任意成分
本発明のプロピレン系樹脂組成物には、前記の成分（Ａ）〜成分（Ｆ）の他に、必要に応じて、本発明の効果が著しく損なわれない範囲内で、その他の任意成分が配合されていてもよい。
任意成分としては、キナクリドン、ペリレン、フタロシアニン、酸化チタン、カーボンブラック、アニリンブラックなどの着色物質、フェノール系、リン系、イオウ系などの酸化防止剤、ヒンダードアミン系、ベンゾフェノン系、ベンゾトリアゾール系などの耐候劣化防止剤、発泡剤、帯電防止剤、造核剤、中和剤、難燃剤、金属不活性化剤、前記成分（Ａ）および（Ｂ）以外の熱可塑性樹脂（高密度ポリエチレンなど）、前記成分（Ｄ）以外の充填剤（フィラー）、前記成分（Ｅ）以外の滑剤、前記成分（Ｆ）以外の分散剤などを挙げることができる。ここで、前記着色物質、なかでも例示した着色物質などの着色力および隠蔽力の比較的高い着色物質は、本来の着色性に併せて耐傷付性の向上効果が大きい傾向があり好ましい。
【００５６】
２．プロピレン系樹脂組成物の製造
本発明のプロピレン系樹脂組成物は、前記した各配合成分を、前記の配合比率で配合することにより製造することができる。各成分は、単軸押出機、２軸押出機、バンバリーミキサー、ロール練機、ニーダー、ブラベンダープラストグラフなどの公知の溶融混練装置を用いて製造されるが、プロピレン系樹脂組成物の耐傷付性、外観や物性バランスの向上、さらに工業的な経済性などから、２軸押出機を用いて混練・造粒するのが好ましい。
この混練・造粒の際には、前記成分（Ａ）〜成分（Ｆ）（必要に応じ、さらに任意成分）の配合物を同時に混練してもよく、また、性能向上を図るなどのため、各成分を分割、例えば、先ず成分（Ａ）と成分（Ｂ）の一部を混練し、その後に残りの成分を混練・造粒することもできる。
これらの混練・造粒の際、例えば成分（Ｂ）は、その折損を低減、防止するなどのため、成分（Ａ）〜成分（Ｄ）、成分（Ｅ）および成分（Ｆ）の溶融後に供給して混練することもでき、例えば、混練機の押出スクリュー（シリンダー）の中途から成分（Ｂ）を適宜供給するなどの方法で行うこともできる。
【００５７】
３．プロピレン系樹脂組成物の成形体
本発明のプロピレン系樹脂組成物の成形体は、公知の各種成形方法により得ることができる。
例えば、射出成形（ガス射出成形も含む）、射出圧縮成形（プレスインジェクション）、押出成形、中空成形、カレンダー成形、シート成形、フィルム成形などの成形方法にて、本発明のプロピレン系樹脂組成物を成形することによって各種成形体を得ることができる。成形方法としては、射出成形、射出圧縮成形、押出成形、シート成形がより好ましく、射出成形、射出圧縮成形がとりわけ好ましい。
【００５８】
本発明のプロピレン系樹脂組成物およびその成形体は、優れた成形性（流動性）、耐傷付性、物性バランスおよび成形外観を有するため、トリム類、ハウジング類、ピラー、グローブボックス、インストルメントパネル、バンパー、フェンダー、バックドアーなどの自動車内外装部品をはじめ、家電機器部品、便座などの住宅設備機器、各種工業部品、建材部品などの用途に好適に用いることができる。これらの点などから、該プロピレン系樹脂組成物およびその成形体の工業的価値は大きい。
【実施例】
【００５９】
以下に実施例を用いて、本発明を更に詳細に説明するが、本発明はその趣旨を逸脱しない限り、これによって限定されるものではない。
なお、実施例に於ける各種物性の測定は、下記要領に従った。
【００６０】
１．測定方法
（１）ＭＦＲ
ＪＩＳ  Ｋ７２１０に準拠し、２．１６ｋｇ荷重、２３０℃の温度で測定した。このＭＦＲは、主に成形性（流動性）を表す指標であって、例えば自動車部品分野などの用途においては、１０ｇ／１０分以上であることが好ましく、１５ｇ／１０分以上であることがより好ましい。
（２）耐傷付性
下記に示す条件で成形した射出成形試験片（平板）を、８０ｍｍ×８０ｍｍの大きさに切断し、４００ｇの荷重を載せた引掻針（先端アール０．２５ｍｍ）にて、引掻速度６００ｍｍ／分、２ｍｍピッチで３０本引掻き、更に９０°回転して２ｍｍピッチで３０本引掻き、碁盤目状に傷を付ける。
この後、測色計（日本電色工業製ＳＥ−２０００）にて、傷付き前後の白化具合として、明度差を標準光源Ｄ６５、拡散照明８°にて測色する。この明度差（ΔＬ）が小さいほど耐傷付性は優れる。すなわちこの耐傷付性（明度差（ΔＬ））は、例えば自動車部品分野などの用途においては、２．０未満であることが好ましい。
（条件）：
成形機：東芝機械社製、射出成形機ＩＳ１７０
型締力：１７０トン
金型：１２０ｍｍ×１２０ｍｍ×３．０ｍｍ平板［鏡面仕上げ（硬質クロムメッキ後、バフ研磨：研磨剤＃３０００）］
シリンダー温度：１８５／２２０／２２０／２１０℃（ノズル）
金型温度：４０℃
充填時間：２秒
射出圧力：６０ＭＰａ
保圧圧力：５５ＭＰａ
背圧：１．２ＭＰａ（ゲージ圧）
冷却時間：２０秒
【００６１】
（３）曲げ弾性率
ＪＩＳ  Ｋ７１７１に準拠し、測定温度２３℃、曲げ速度２ｍｍ／分で測定（射出成形試験片）した。この曲げ弾性率は、例えば自動車部品分野などの用途においては、１０００ＭＰａ以上であることが好ましく、１２００ＭＰａ以上であることがより好ましい。
（４）シャルピー衝撃強度（ノッチ付）
ＪＩＳ  Ｋ７１１１に準拠し、測定温度２３℃で測定（射出成形試験片）した。このシャルピー衝撃強度は、例えば自動車部品分野などの用途においては、５ＫＪ／ｍ２以上であることが好ましく、１０ＫＪ／ｍ２以上であることがより好ましく、３０ＫＪ／ｍ２以上であることがとりわけ好ましい。
（５）成形外観
前記（２）耐傷付性項に示す射出成形試験片（平板）表面における、凝集塊（ブツ）の発生状態を目視観察し、次の基準で評価する。
○：凝集塊（ブツ）が認められない。
×：凝集塊（ブツ）が部分的あるいは全面に認められる。
【００６２】
２．材料類
（１）成分（Ａ）：プロピレン・エチレンランダム共重合体
（Ａ）−１：メタロセン触媒を用いて重合され、ＭＦＲ（２３０℃、荷重２．１６ｋｇ）が２５ｇ／１０分、エチレン含量が３．４重量％である、プロピレン・エチレンランダム共重合体。
（Ａ）−２：メタロセン触媒を用いて重合され、ＭＦＲ（２３０℃、荷重２．１６ｋｇ）が３０ｇ／１０分、エチレン含量が０．９重量％である、プロピレン・エチレンランダム共重合体。
（Ａ）−３：チーグラーナッタ触媒を用いて重合され、ＭＦＲ（２３０℃、荷重２．１６ｋｇ）が３０ｇ／１０分、エチレン含量が２．５重量％である、プロピレン・エチレンランダム共重合体。
【００６３】
（２）成分（Ｂ）：繊維状フィラー
（Ｂ）−１：平均繊維直径＝０．５μｍ、平均繊維長さ＝１０μｍ、真比重＝２．３の、塩基性硫酸マグネシウム繊維（ウィスカー状のものを顆粒状に固めたもの）。
（３）成分（Ｃ）：脂肪酸アミド
（Ｃ）−１：エルカ酸アミド。
（４）成分（Ｄ）：脂肪酸金属塩
（Ｄ）−１：ステアリン酸カルシウム。
（Ｄ）−２：塩基性ステアリン酸マグネシウム。
【００６４】
（５）成分（Ｅ）：熱可塑性エラストマー
（Ｅ）−１：オクテン含量３８重量％、ＭＦＲ（２３０、２．１６ｋｇ荷重）２．０ｇ／１０分である、エチレン・オクテン共重合体エラストマー。
（６）成分（Ｆ）：プロピレン・エチレンブロック共重合体
（Ｆ）−１：チーグラーナッタ触媒を用いて重合され、プロピレン・エチレン共重合体成分の含有量（ｂ）が８重量％、全体のＭＦＲ（２３０℃、荷重２．１６ｋｇ）が３０ｇ／１０分、プロピレン・エチレン共重合体成分の含有量（ｂ）のエチレン含量が５３重量％、プロピレン・エチレンランダム共重合体成分の重量平均分子量（Ｍｗ）が４７万である、プロピレン・エチレンブロック共重合体。
【００６５】
３．実施例及び比較例
［実施例１］
表１に示す通り、プロピレン・エチレンランダム共重合体（（Ａ）−１）９７重量％、塩基性硫酸マグネシウム繊維（（Ｂ）−１）３重量％、エルカ酸アミド（（Ｃ）−１）０．２重量部、ステアリン酸カルシウム（（Ｄ）−１）０．３重量部と、ブラック顔料としてカーボンブラック＃３０（三菱化学社製、粒子径３０ｎｍ）０．１５重量部、フェノール系酸化防止剤（チバスペシャルティケミカルズ社製Ｉｒｇａｎｏｘ１０１０）０．１重量部、リン系酸化防止剤（チバスペシャルティケミカルズ社製Ｉｒｇａｆｏｓ１６８）０．０５重量部の割合で配合し、２軸押出機（日本製鋼所社製：ＴＥＸ３０α）を用いて、スクリュー回転数３００ｒｐｍ、混練温度２２０℃の条件で溶融混練造粒し、樹脂組成物を得た。
その後、射出成形機にて成形温度２２０℃、射出圧力５０ＭＰａの条件（但し、耐傷付性および外観は、前記１．測定方法項、（２）耐傷付性項に記載の条件）で試験片を作成し、前記各種測定法に従って、測定を行った（但し、ＭＦＲは造粒ペレット。）。
その評価結果を表２に示す。
【００６６】
［実施例２〜９、比較例１〜８］
前記材料を表１に示す組成の割合で配合し、実施例１と同様の方法にて、樹脂組成物を得た。
得られた樹脂組成物について、実施例１と同様の評価を行った。
それらの評価結果を表２に示す。
【００６７】
【表１】
2011068739.tif 000002
【００６８】
【表２】
2011068739.tif 000003
【００６９】
表２より明らかな様に、本発明の必須構成要件における各規定を満たす実施例１〜９に示す本発明のプロピレン系樹脂組成物は、ＭＦＲ、耐傷付性、曲げ弾性率、シャルピー衝撃強度、成形外観ともに優れ、改良されている。
一方、比較例１〜８に示すプロピレン系樹脂組成物は、これらの性能バランスが不良であり、見劣りしている。
例えば、成分（Ｂ）を配合しない比較例１において、ＭＦＲ、傷付性、シャルピー衝撃強度および成形外観は良好であるが、曲げ弾性率が実施例１と著しい差異が生じた。これは、成分（Ｂ）の含有有無により、曲げ弾性率が著しく異なり、成分（Ｂ）は、本発明の要件を満たすことが必須であることを示している。
また、成分（Ｃ）および成分（Ｄ）を配合しない比較例２において、ＭＦＲ、耐傷付性は良好であるが、曲げ弾性率、シャルピー衝撃強度および成形外観が実施例１と著しい差異が生じた。これは、成分（Ｃ）および成分（Ｄ）の含有有無により、特に曲げ弾性率および成形外観が著しく異なり、成分（Ｃ）および成分（Ｄ）は、本発明の要件を満たすことが必須であることを示している。
【００７０】
また、成分（Ａ）、成分（Ｃ）および成分（Ｄ）を配合しない比較例３において、ＭＦＲ、曲げ弾性率、およびシャルピー衝撃強度は良好であるが、耐傷付性および成形外観が実施例４と著しい差異が生じた。これは、成分（Ａ）、成分（Ｃ）および成分（Ｄ）の含有有無により、耐傷付性および成形外観が著しく異なり、成分（Ａ）、成分（Ｃ）および成分（Ｄ）は、本発明の要件を満たすことが必須であることを示している。
また、成分（Ａ）を配合しない比較例４において、ＭＦＲ、曲げ弾性率、シャルピー衝撃強度および成形外観は良好であるが、耐傷付性が実施例４と著しい差異が生じた。これは、成分（Ａ）の含有有無により、耐傷付性が著しく異なり、成分（Ａ）は、本発明の要件を満たすことが必須であることを示している。
【００７１】
また、成分（Ｂ）を配合しない比較例５において、ＭＦＲ、耐傷付性、シャルピー衝撃強度および成形外観は良好であるが、曲げ弾性率が実施例４と著しい差異が生じた。これは、成分（Ｂ）の含有有無により、曲げ弾性率が著しく異なり、成分（Ｂ）は、本発明の要件を満たすことが必須であることを示している。
また、成分（Ｃ）を配合しない比較例６において、ＭＦＲ、曲げ弾性率、シャルピー衝撃強度および成形外観は良好であるが、耐傷付性が実施例４と著しい差異が生じた。これは、成分（Ｃ）の含有有無により、耐傷付性が著しく異なり、成分（Ｃ）は、本発明の要件を満たすことが必須であることを示している。
【００７２】
また、成分（Ｄ）を配合しない比較例７において、ＭＦＲ、耐傷付性、曲げ弾性率およびシャルピー衝撃強度は良好であるが、成形外観が実施例４と著しい差異が生じた。これは、成分（Ｄ）の含有有無により、成形外観が著しく異なり、成分（Ｄ）は、本発明の要件を満たすことが必須であることを示している。
さらに、成分（Ｃ）および成分（Ｄ）を配合しない比較例８において、ＭＦＲ、曲げ弾性率およびシャルピー衝撃強度は良好であるが、耐傷付性および成形外観が実施例４と著しい差異が生じた。これは、成分（Ｃ）および成分（Ｄ）の含有有無により、耐傷付性および成形外観が著しく異なり、成分（Ｃ）および成分（Ｄ）は、本発明の要件を満たすことが必須であることを示している。
【産業上の利用可能性】
【００７３】
本発明のプロピレン系樹脂組成物及びその成形体は、優れた成形性（流動性）、耐傷付性、物性バランスおよび成形外観を有しており、リサイクル性など環境適応性にも優れるため、トリム類、ハウジング類、ピラー、グローブボックス、インストルメントパネル、バンパー、フェンダー、バックドアーなどの自動車内外装部品をはじめ、家電機器部品、便座などの住宅設備機器、各種工業部品、建材部品などの用途に好適に用いることができる。
したがって、本発明のプロピレン系樹脂組成物及びその成形体は、産業上その有用性は極めて高い。